(57)【特許請求の範囲】
【請求項１】
ロジン変性フェノール樹脂２５〜５０重量％、該樹脂の軟化点以上の沸点を有する１価アルコール３〜２０重量％、ゲル化剤０．１〜５重量％、乾性油及び／又は半乾性油１〜７１．９重量％、必要に応じて１６０℃以上の沸点を有し、水と相溶しない溶剤０〜６５重量％を加熱反応させてなることを特徴とするオフセット印刷インキ用ゲルワニス。
【請求項２】
請求項１記載のゲル化剤が、アルミニウムアルコラート類及び／又はアルミニウムキレート化合物から選ばれる少なくとも１種であるオフセット印刷インキ用ゲルワニス。
【請求項３】
オフセット印刷インキ組成物中に請求項１又は請求項２記載のオフセット印刷インキ用ゲルワニスを２０〜５０重量％含有することを特徴とするオフセット印刷インキ組成物。
【請求項４】
請求項３記載のオフセット印刷インキ組成物が、更に、ポリオキシエチレンアルキルフェニルエーテル類、ポリオキシエチレンアルキルエーテル類、高級アルコール類、グリセリンモノ脂肪酸エステル類、グリセリンの脂肪酸によるモノエステルのエチレンオキサイド重付加物、ポリグリセリン脂肪酸エステル類、ソルビタン脂肪酸エステル類、ソルビタンの脂肪酸によるエステルのエチレンオキサイド重付加物から選ばれる少なくとも１種の非イオン系界面活性剤を含有することを特徴とするオフセット印刷インキ組成物。
【請求項５】
キーレスオフセット輪転印刷機を使用してオフセット印刷する方法において、請求項３又は４記載のオフセット印刷インキ組成物を使用することを特徴とするオフセット印刷方法。
【発明の詳細な説明】
【０００１】
【発明の属する技術分野】
本発明は、オフセット印刷における乳化適性が改善され、印刷紙面の汚れのない印刷物を得るためのオフセット印刷インキ用ゲルワニス、それを含有するオフセット印刷インキ組成物及びオフセット印刷方法に関する。
【０００２】
【従来の技術】
オフセット印刷において、オフセット印刷インキ組成物は、湿し水と共に版面に供給される。版面上の画線部と非画線部は湿し水に対する反発力が異なるため、オフセット印刷インキ組成物の着肉性に差が生じて画像が形成される。オフセット印刷インキ組成物が適正な乳化状態にない場合、非画線部にもオフセット印刷インキ組成物が付着するため印刷紙面が汚れたり、画像部の着肉不良から画像濃度が低下する等の弊害が現れる。これ以外にも、乳化適性不良はパイリング、ローラーストリップ、ミスチング等のトラブルを起こす原因となる。このような印刷トラブルを起こすことなく高精細な印刷物を得るには、オフセット印刷インキ組成物の湿し水による乳化状態を微妙なバランスで制御する技術が要求される。一方、近年、印刷速度の高速化により、ブランケット胴上や版面上で乳化インキが受けるせん断応力が非常に高くなってきた。しかし、同じ印刷機上でもインキ溜め（ファウンテン）の中等での応力は低い。オフセット印刷インキの乳化状態はせん断応力の強さによっても影響されるため、応力がこのように様々なレベルに変化する印刷機上の各部分の乳化状態を適正値とするのが困難となってきている。
【０００３】
オフセット印刷の中でも、特に、新聞印刷の場合においては、印刷機上の各部分の乳化状態を適正値とするのが困難である。現在、新聞印刷の印刷機としては、オフセット輪転印刷機が主流となっている。そのオフセット輪転印刷機も更なる省力化、高速化を図るため、インキ量調整用のキーがないキーレス方式のオフセット輪転印刷機（以下、キーレスオフ輪印刷機といい、キーレスオフ輪印刷機での印刷をキーレスオフ印刷という）へと変化してきいる。キーレスオフ輪印刷機では、一般的にオフセット印刷インキ組成物中の含水率が約２０〜３０重量％のインキをローラーにより版面上に絵柄面積にかかわらず一定量供給し、版面で消費されなかったインキは湿し水や紙粉等と共にインキ循環装置へ戻り、再びローラーにより版面上に供給されるようになっており、キーレスオフ輪印刷機上の各部分の乳化状態を適正値にすることが困難となっている。印刷紙面の汚れや濃度むらを防ぐために、特にキーレスオフ印刷では、版面の非画像部へ十分な湿し水を供給する必要がある。このため印刷機上（高せん断速度下）では乳化を適度に不安定化する必要があることがわかっている。また、ファウンテン内（低せん断速度下）では、水分離を防ぐため乳化を安定化させる必要があることがわかっている。
【０００４】
この印刷機の版面等（高せん断速度下）での乳化適性とファウンテン内（低せん断速度下）での乳化適性は相反する要求であり、この相反する要求に対して、従来は、ファウンテン内の乳化を安定化させるためにロジン酸が多い樹脂を使用し、印刷機の版面等での乳化を適度に不安定化させるためにアルコール系、グリコールエーテル系等の助剤を使用し、両者のバランスをとることで、印刷紙面の汚れ、画像濃度、インキ転移、ファウンテン内の水分離等の問題を解決してきた。
【０００５】
しかしながら、従来の方法ではこれらのバランスをとることが難しく、印刷できる条件が非常に狭くなり、紙粉等の影響で乳化が不安定になり水分離が発生し、インキ転移がうまく行われず印刷紙面に白抜け等の現象が起こる等の問題があった。
【０００６】
特に、新聞印刷においては、印刷と印刷の間に長い放置時間があるため、乳化インキに安定性が無い場合、ファウンテン内（低せん断速度下）において水分離が発生し、印刷の開始時にインキが転移しない等の問題が生じ、これを解決するために、乳化安定性を高めすぎると紙面汚れが発生する等の問題が生じていた。
【０００７】
【発明が解決しようとする課題】
このようにオフセット印刷の分野では高せん断速度下と低せん断速度下の双方での乳化適性を同時に満足する技術が切望されている。
【０００８】
本発明は、このような課題を解決するためになされたものであり、オフセット印刷インキ組成物の乳化適性を改善し、ファウンテンでの水分離を防ぐことができ、且つ版面には十分な湿し水を供給でき、印刷紙面の汚れの軽減を図ることが出来るオフセット印刷インキ用ゲルワニス、それを含有するオフセット印刷インキ組成物及びオフセット印刷方法を提供することにある。
【０００９】
【課題を解決するための手段】
本発明者らは前記の課題を解決するために鋭意検討した結果、ロジン変性フェノール樹脂を、ゲル化剤、該樹脂の軟化点以上の沸点を有する１価アルコール類、乾性油及び／又は半乾性油と一緒に加熱反応させて得られるオフセット印刷インキ用ゲルワニスをオフセット印刷インキ組成物のワニスとして使用する方法が有効であることを見出し、本発明を完成するに至った。
【００１０】
すなわち、本発明は、（１）ロジン変性フェノール樹脂２５〜５０重量％、該樹脂の軟化点以上の沸点を有する１価アルコール３〜２０重量％、ゲル化剤０．１〜５重量％、乾性油及び／又は半乾性油１〜７１．９重量％、必要に応じて１６０℃以上の沸点を有し、水と相溶しない溶剤０〜６５重量％を加熱反応させてなることを特徴とするオフセット印刷インキ用ゲルワニスに関する。
【００１１】
また、本発明は、（２）前記（１）項記載のゲル化剤が、アルミニウムアルコラート類及び／又はアルミニウムキレート化合物から選ばれる少なくとも１種であるオフセット印刷インキ用ゲルワニスに関する。
【００１２】
また、本発明は、（３）オフセット印刷インキ組成物中に前記（１）項又は（２）項記載のオフセット印刷インキ用ゲルワニスを２０〜５０重量％含有することを特徴とするオフセット印刷インキ組成物に関する。
【００１３】
また本発明は、（４）前記（３）項記載のオフセット印刷インキ組成物が、更に、ポリオキシエチレンアルキルフェニルエーテル類、ポリオキシエチレンアルキルエーテル類、高級アルコール類、グリセリンモノ脂肪酸エステル類、グリセリンの脂肪酸によるモノエステルのエチレンオキサイド重付加物、ポリグリセリン脂肪酸エステル類、ソルビタン脂肪酸エステル類、ソルビタンの脂肪酸によるエステルのエチレンオキサイド重付加物から選ばれる少なくとも１種の非イオン系界面活性剤を含有することを特徴とするオフセット印刷インキ組成物に関する。
【００１４】
また、本発明は、（５）キーレスオフセット輪転印刷機を使用してオフセット印刷する方法において、前記（３）項又は（４）項のいずれかに記載のオフセット印刷インキ組成物を使用することを特徴とするオフセット印刷方法に関する。
【００１５】
【発明の実施の形態】
以下、本発明のオフセット印刷インキ用ゲルワニス及びそれを含有するオフセット印刷インキ組成物を詳細に説明する。
【００１６】
まず、本発明のオフセット印刷インキ用ゲルワニスについて説明する。
【００１７】
本発明のオフセット印刷インキ用ゲルワニスを得るために使用されるロジン変性フェノール樹脂としては、従来から一般的に使用されるロジン変性フェノール樹脂が使用できる。好ましくは、酸価が通常２５以下のものである。酸価が２５を超える場合は、オフセット印刷では汚れ等のトラブルを生ずる傾向がある。
【００１８】
本発明のオフセット印刷インキ用ゲルワニスを得るために使用される１価アルコールとしては、本発明で使用するロジン変性フェノール樹脂の軟化点以上の沸点、好ましくは２００℃以上の沸点を有するものを好適に用いることができる。具体例としては、オクタデカノール、トリデカノール、ステアリルアルコール、イソステアリルアルコール、セタノール、ノニルアルコール、ラウリルアルコール、オレイルアルコール等の飽和又は不飽和の１価アルコールが例示できる。これら１価アルコールは単独で使用してもよく、２種以上を併用してもよい。
【００１９】
本発明のオフセット印刷インキ用ゲルワニスを得るために使用されるゲル化剤としては、アルミニウムアルコラート類、アルミニウムキレート化合物類等があげられ、好ましい具体例としては、アルミニウムイソプロポキシド、モノｓｅｃ−ブトキシアルミニウムジイソプロポキシド、アルミニウムｓｅｃ−ブチトキシド、エチルアセトアセテートアルミニウムジイソプロポキシド、アルミニウムトリスエチルアセトアセテート等が例示出来る。
【００２０】
本発明のオフセット印刷インキ用ゲルワニスを得るために使用される乾性油又は半乾性油としては、大豆油、綿実油、アマニ油、サフラワー油、桐油、トール油、脱水ヒマシ油、カノーラ油等が例示出来る。
【００２１】
本発明のオフセット印刷インキ用ゲルワニスを得るために必要に応じて使用される溶剤としては、水と相溶しない沸点１６０℃以上、好ましくは沸点２００℃以上のものを好適に用いることができる。具体的には、一般的にオフセット印刷インキ溶剤として利用されている、ｎ−パラフィン系溶剤、イソパラフィン系溶剤、ナフテン系溶剤、芳香族系溶剤、α−オレフィン系等の石油系溶剤、軽油、スピンドル油、マシン油、シリンダー油、テレピン油、ミネラルスピリット等が例示できる。
【００２２】
前記材料を用いて本発明のオフセット印刷インキ用ゲルワニスを得るには、例えば下記▲１▼又は▲２▼の方法で、ロジン変性フェノール樹脂２５〜５０重量％、該樹脂の軟化点以上の沸点を有する１価アルコール３〜２０重量％、ゲル化剤０．１〜５重量％、乾性油及び／又は半乾性油１〜７１．９重量％、必要に応じて１６０℃以上の沸点を有し水と相溶しない溶剤０〜６５重量％を加熱反応させる。ここで、重量％は反応混合物全量に対する値である。
【００２３】
▲１▼ロジン変性フェノール樹脂、該樹脂の軟化点以上の沸点を有する１価アルコール、ゲル化剤、乾性油及び／又は半乾性油、必要に応じて１６０℃以上の沸点を有し水と相溶しない溶剤からなる混合物を１５０〜２５０℃で、３０分〜２時間程度加熱反応させることによりオフセット印刷インキ用ゲルワニスを得る。
【００２４】
▲２▼ロジン変性フェノール樹脂、該樹脂の軟化点以上の沸点を有する１価アルコール、乾性油及び／又は半乾性油、必要に応じて２００℃以上の沸点を有し水と相溶しない溶剤を２００〜２５０℃で加熱しロジン変性フェノール樹脂を溶解した後、ゲル化剤を加え１５０〜２００℃で、３０分〜２時間程度加熱反応させることによりオフセット印刷インキ用ゲルワニスを得る。
【００２５】
次に、本発明のオフセット印刷インキ用ゲルワニスを含有するオフセット印刷インキ組成物について詳細に説明する。
【００２６】
本発明のオフセット印刷インキ組成物は、前記特定のゲルワニスを含有することにより、印刷機の版面等では乳化が適度に不安定化されて、十分な湿し水を版の非画線部に供給することができ、そのため印刷紙面が汚れたり、印刷紙面の濃度むらなどが発生しない。一方、ファウンテン内などの低いせん断速度下では乳化が適度に安定化されて、水が分離せず、インキの供給が良好に行なえる。したがって、本発明のオフセット印刷インキ組成物は、キーレスオフ輪印刷機にとくに好適に使用される。
【００２７】
本発明のオフセット印刷インキ組成物中における前記特定のゲルワニスの含有量は２０〜５０重量％である。ゲルワニスの含有量が前記範囲未満ではファウンテン内（低せん断速度下）における乳化を安定する効果、印刷機の版面等（高せん断速度下）における乳化を不安定化させる効果が得られず、またオフセット印刷インキ組成物の流動性が低下したり、ガイドローラが汚れる等の問題が発生する傾向がある。一方前記特定のゲルワニスの含有量が５０重量％を超えると、ミスチングが増加したり、得られる印刷物のセットが遅くなる等の問題が発生する傾向がある。
【００２８】
本発明のオフセット印刷インキ組成物を得るために使用する樹脂成分としては、本発明のオフセット印刷インキ用ゲルワニス以外に必要に応じて各種アルキッド樹脂、石油樹脂、ロジンエステル樹脂、ポリエステル樹脂、ギルソナイト或いはそれらの変性物を使用することが出来る。
【００２９】
本発明のオフセット印刷インキ組成物を得るための着色剤としては、オフセット印刷インキに一般的に用いられる無色又は有色の、無機又は有機顔料が使用でき、具体的には、二酸化チタン、硫酸バリウム、炭酸カルシウム、磁性酸化鉄等の無機顔料、アゾ顔料、レーキ顔料、フタロシアニン顔料、イソインドリン顔料、アントラキノン顔料、キナクリドン顔料等の有機顔料、及びカーボンブラック等が使用出来る。着色剤のオフセット印刷インキ組成物中における含有量は１０〜３０重量％程度が適当である。
【００３０】
本発明のオフセット印刷インキ組成物を得るために使用できる乾性油及び／又は半乾性油としては、前記オフセット印刷インキ用ゲルワニスを得るために用いるものと同様なものが使用できる。
【００３１】
本発明のオフセット印刷インキ組成物を得るために使用できる溶剤としては、オフセット印刷インキ用溶剤として利用されている水と相溶しない沸点１６０℃以上、好ましくは２００℃以上のものが使用出来る。具体的には、前記オフセット印刷インキ用ゲルワニスを得るために用いるものと同様な溶剤が例示できる。
【００３２】
更に、本発明のオフセット印刷インキ組成物には、顔料分散剤、ドライヤー、乾燥遅延剤、酸化防止剤、整面助剤、裏移り防止剤等の添加剤を適宜使用することが出来る。
【００３３】
また、更に高い乳化適性が要求される場合は、本発明のオフセット印刷インキ組成物に非イオン系界面活性剤を適量、好ましくはオフセット印刷インキ組成物中に０．００１〜1重量％含有させることが好ましい。より好ましくは０．０１〜１重量％である。
【００３４】
非イオン系界面活性剤の具体例としては、ノニルフェノールのエチレンオキサイド付加物、オクチルフェノールのエチレンオキサイド重付加物等のポリオキシエチレンアルキルフェニルエーテル類、ラウリルアルコールのエチレンオキサイド重付加物等のポリオキシエチレンアルキルエーテル類、セタノール、トリデカノール、ステアリルアルコール、イソステアリルアルコール等の高級アルコール類、オレイン酸モノグリセライド、ミリスチン酸モノグリセライド、ステアリン酸モノグリセライド、イソステアリン酸モノグリセライド等のグリセリンモノ脂肪酸エステル類、ビス（ポリオキシエチレン）グリセリンモノオレエート、ビス（ポリオキシエチレン）グリセリンモノステアレート等のグリセリンの脂肪酸によるモノエステルのエチレンオキサイド重付加物、デカグリセリンデカオレエート、ヘプタグリセリンヘプタオレエート等のポリグリセリン脂肪酸エステル類、モノラウリン酸ソルビタン、モノステアリン酸ソルビタン、モノパルミチン酸ソルビタン、トリラウリン酸ソルビタン、トリステアリン酸ソルビタン、トリパルミチン酸ソルビタン等のソルビタン脂肪酸エステル類、ソルビタンのステアリン酸によるモノエステルのエチレンオキサイド重付加物、ソルビタンのオレイン酸によるモノエステルのエチレンオキサイド重付加物、ソルビタンのステアリン酸によるトリエステルのエチレンオキサイド重付加物、ソルビタンのオレイン酸によるトリエステルのエチレンオキサイド重付加物等のソルビタンの脂肪酸によるエステルのエチレンオキサイド重付加物等が例示できる。これら非イオン系界面活性剤は単独で使用してもよく、２種以上を併用してもよい。
【００３５】
本発明のオフセット印刷インキ組成物を製造するには、従来公知の方法が使用できる。以下に、本発明のオフセット印刷インキ組成物を得るために通常用いられる製造法について説明する。
【００３６】
▲１▼本発明のオフセット印刷インキ用ゲルワニスと着色剤、乾性油及び／又は半乾性油、溶剤、必要に応じて顔料分散剤、必要に応じて併用可能な樹脂ワニスを３本ロールミル等で練肉分散させることによりオフセット印刷インキ用ベースを得る。
【００３７】
▲２▼前記オフセット印刷インキ用ベースに、前記オフセット印刷インキ用ゲルワニス及び／又は必要に応じて併用可能な樹脂ワニス、必要に応じて本発明で特定した非イオン系界面活性剤、必要に応じてその他の添加剤等を加え、乾性油及び／又は半乾性油、溶剤等で所定の粘度に調製しオフセット印刷インキ組成物を得る。
【００３８】
本発明のオフセット印刷インキ組成物はキーレスオフ輪印刷機での印刷にとくに好適に使用されるものである。とりわけ印刷速度の大きい新聞印刷に好適に使用される。
【００３９】
【実施例】
以下、実施例、試験例を用いて、本発明のオフセット印刷インキ用ゲルワニス及びそれを含有するオフセット印刷インキ組成物をさらに詳細に説明するが、本発明はその主旨と適用範囲を逸脱しない限りこれらに限定されるものではない。なお、以下の記述中において「部」は重量部を示す。
【００４０】
［オフセット印刷インキ用ゲルワニスの製造］
本発明のオフセット印刷インキ用ゲルワニスＡ〜Ｈの製造
（オフセット印刷インキ用ゲルワニスＡ）
コンデンサー、温度計、及び攪拌機を装着した四つ口フラスコに酸価１７、軟化点１６０℃のロジン変性フェノール樹脂Ａ（日立化成ポリマー（株）製）、アマニ油、アルコール成分としてトリデカノール（三菱化学（株）製）、ゲル化剤としてエチルアセトアセテートアルミニウムジイソプロポキシド（川研ファインケミカル（株）製ＡＬＣＨ）、スピンドル油を表１の配合で仕込み、１７５℃に昇温し、同温度で１時間加熱反応させて、オフセット印刷インキ用ゲルワニスＡを得た。
【００４１】
（オフセット印刷インキ用ゲルワニスＢ）
コンデンサー、温度計、及び攪拌機を装着した四つ口フラスコに酸価２２、軟化点１５０℃のロジン変性フェノール樹脂Ｂ（日立化成ポリマー（株）製）、アマニ油、アルコール成分としてトリデカノール（三菱化学（株）製）、ゲル化剤ＡＬＣＨ、スピンドル油を表１の配合で仕込み、１７５℃に昇温し、同温度で１時間加熱反応させてオフセット印刷インキ用ゲルワニスＢを得た。
【００４２】
（オフセット印刷インキ用ゲルワニスＣ）
オフセット印刷インキ用ゲルワニスＡの製造において加熱反応温度を２００℃としてオフセット印刷インキ用ゲルワニスＣを得た。
【００４３】
（オフセット印刷インキ用ゲルワニスＤ）
オフセット印刷インキ用ゲルワニスＡの製造において加熱反応温度を２２５℃としてオフセット印刷インキ用ゲルワニスＤを得た。
【００４４】
（オフセット印刷インキ用ゲルワニスＥ）
オフセット印刷インキ用ゲルワニスＡの製造においてトリデカノールをイソステアリルアルコール（三菱化学（株）製）にかえた以外は、オフセット印刷インキ用ゲルワニスＡを得るのと同様にしてオフセット印刷インキ用ゲルワニスＥを得た。
【００４５】
（オフセット印刷インキ用ゲルワニスＦ）
オフセット印刷インキ用ゲルワニスＡの製造においてゲル化剤ＡＬＣＨをアルミニウムイソプロポキシド（川研ファインケミカル（株）製ＡＩＰＤ）にかえた以外は、オフセット印刷インキ用ゲルワニスＡを得るのと同様にしてオフセット印刷インキ用ゲルワニスＦを得た。
【００４６】
（オフセット印刷インキ用ゲルワニスＧ）
オフセット印刷インキ用ゲルワニスＡの製造においてトリデカノールの割合を表１の割合として、オフセット印刷インキ用ゲルワニスＧを得た。
【００４７】
（オフセット印刷インキ用ゲルワニスＨ）
オフセット印刷インキ用ゲルワニスＡの製造においてゲル化剤ＡＬＣＨの割合を表１の割合として、オフセット印刷インキ用ゲルワニスＨを得た。
【００４８】
比較オフセット印刷インキ用ゲルワニスＩ，Ｊの製造
（オフセット印刷インキ用ゲルワニスＩ）
コンデンサー、温度計、及び攪拌機を装着した四つ口フラスコに酸価１７、軟化点１６０℃のロジン変性フェノール樹脂Ａ、アマニ油、ゲル化剤ＡＬＣＨ、スピンドル油を表１の配合で仕込み、１７５℃に昇温し、同温度で１時間保温しオフセット印刷インキ用ゲルワニスＩを得た。
【００４９】
（オフセット印刷インキ用ゲルワニスＪ）
コンデンサー、温度計、及び攪拌機を装着した四つ口フラスコに酸価１７、軟化点１６０℃のロジン変性フェノール樹脂Ａ、アルコール成分としてトリデカノール、ゲル化剤ＡＬＣＨ、スピンドル油を表１の配合で仕込み、１７５℃に昇温し、同温度で１時間保温しオフセット印刷インキ用ゲルワニスＪを得た。
【００５０】
ギルソナイトワニスの製造
コンデンサー、温度計、及び攪拌機を装着した四つ口フラスコにギルソナイトセレクト（アメリカンギルソナイト社製）２０部、スピンドル油８０部を仕込み、１２０℃に昇温した後、同温度で４時間攪拌してギルソナイトワニスを得た。
【００５１】
【表１】
0003895044.tif 000002
【００５２】
［オフセット印刷インキ組成物の製造］
実施例１〜１４、比較例１〜４
オフセット印刷インキ用ゲルワニスＡ〜Ｊ、ギルソナイトワニス、カーボンブラック＃３３（三菱化学（株）製）を表２の配合でビーズミル、３本ロールで練肉し、各墨インキベースを得た。次いで、各墨インキベースに対して、表２の配合で非イオン系界面活性剤、スピンドル油を添加し希釈して粘度１７〜２３ポイズの実施例１〜１４、比較例１〜４のオフセット印刷インキ組成物を得た。
【００５３】
［性能評価試験］
（１）印刷試験１（標準水量における印刷試験）
実施例１〜１４、比較例１〜４で得られたオフセット印刷インキ組成物と湿し水（サカタインクス（株）製ＳＡＨ−７、電導度２００μｓ）とを攪拌混合し、含有率２０重量％の乳化インキを得た。該各乳化インキを十分ポンプで循環させた後、下記の印刷機、印刷条件でキーレスオフ印刷を行い、印刷紙面の汚れについて調べた。印刷紙面に汚れが無い状態を３、印刷紙面がやや汚れる状態を２、印刷紙面に汚れが目立つ状態を１として評価した。結果を表３に示す。ここで、乳化インキ中の含水率は、式：
【００５４】
【数１】
0003895044.tif 000003
【００５５】
で表わされる量である（以下、同様）。
【００５６】
印刷機：キーレスオフ輪印刷機
湿し水量：標準水量（前記印刷機での設定値）
版材：ＰＳ版
用紙：新聞用紙
印刷速度：１４万部／時
【００５７】
（２）低せん断速度下の乳化安定性
▲１▼ファウンテン内の乳化安定性
前記キーレス印刷終了後、ファウンテン内の各乳化インキを採取し、１日放置した後の乳化状態を調べた。乳化インキの水分離がない状態を３、インキを混ぜると水が分離する状態を２、乳化インキを採取した容器を軽くゆらすだけで水が分離する状態を１として評価した。結果を表３に示す。
【００５８】
▲２▼含水率４０重量％の乳化インキの乳化安定性
実施例１〜１４、比較例１〜４で得られた各オフセット印刷用インキ組成物と湿し水（サカタインクス（株）製ＳＡＨ−７、電導度２００μｓ）とを攪拌混合し、含水率が４０重量％の乳化インキを得た。得られた各乳化インキを１日放置した後の乳化状態を調べた。乳化インキの水分離がない状態を３、インキを混ぜると水が分離する状態を２、乳化インキを採取した容器を軽くゆらすだけで水が分離する状態を１として評価した。結果を表３に示す。
【００５９】
（３）印刷試験２（水量を変化させたときの印刷試験）
実施例１、実施例９〜１４について、印刷試験１と同じ印刷機、湿し水、版材、用紙、印刷速度で、湿し水の供給量を変化させて印刷紙面の汚れを調べた。この印刷機ではスミス・ダンプナーと呼ばれる装置で湿し水を供給し、ここにかかる電圧を０〜６Ｖの範囲で変えることにより、それに比例して供給水量が変わる機構になっている。標準の供給水量の設定電圧に対して、この電圧を変化させた（−：供給水量減、＋：供給水量増）ときの印刷紙面の汚れを調べた。印刷紙面に汚れが無い状態を３、印刷紙面がやや汚れる状態を２、印刷紙面に汚れが目立つ状態を１として評価した。結果を表４に示す。
【００６０】
【表２】
0003895044.tif 000004
【００６１】
【表３】
0003895044.tif 000005
【００６２】
【表４】
0003895044.tif 000006
【００６３】
【発明の効果】
オフセット印刷において本発明のオフセット印刷インキ用ゲルワニスを含有するオフセット印刷インキ組成物を用いることにより、インキ溜め内（ファウンテン）では湿し水が分離しないように乳化を維持することが可能となり、且つ印刷紙面の汚れ等を軽減することができた。